(57)【要約】【課題】合わせガラスの基本的な性能を損なわずに火災時や災害時の防火性及び遮熱性を向上することができる合わせガラスを提供する。【解決手段】合わせガラス１１は、２枚のガラス板１２ａ，１２ｂが中間膜１３を介して貼り合わされて構成されている。ガラス板１２ａ，１２ｂの少なくとも１枚が防火ガラス板で構成されている。防火ガラス板としては、線膨張係数５×１０−６Ｋ−１未満のガラス板や、網入りガラス板や超強化ガラス板が使用される。中間膜１３としては、リン系難燃剤が添加されたポリビニルブチラール膜である自己消火性ポリビニルブチラール膜が使用される。リン系難燃剤として、例えば、ビスフェノールビスジフェニルホスフェートやトリス−β−クロロプロピルホスフェートが使用される。【選択図】図１
2007261837.tif 000002
【特許請求の範囲】
【請求項１】
複数枚のガラス板が中間膜を介して貼り合わされた合わせガラスであって、前記ガラス板の少なくとも１枚が防火ガラス板で、前記中間膜が自己消火性ポリビニルブチラール膜で構成されていることを特徴とする合わせガラス。
【請求項２】
前記防火ガラスのうち少なくとも１枚が表面に露出する状態に貼り合わされている請求項１に記載の合わせガラス。
【請求項３】
前記防火ガラス板が線膨張係数５×１０−６Ｋ−１未満のガラス板である請求項１に記載の合わせガラス。
【請求項４】
前記防火ガラス板が網入りガラス板である請求項１に記載の合わせガラス。
【請求項５】
前記防火ガラス板が超強化ガラス板である請求項１に記載の合わせガラス。
【請求項６】
前記自己消火性ポリビニルブチラール膜は、リン系難燃剤が添加されたポリビニルブチラール膜である請求項１〜請求項５のいずれか一項に記載の合わせガラス。
【請求項７】
前記リン系難燃剤として、トリブトオキシエチルホスフェート、イソデシルジフェニルホスフェート、トリフェニルホスフェート、トリクレジルホスフェート、トリキシレニルホスフェート、クレジルジフェニルホスフェート、２−エチルヘキシルジフェニルホスフェート、ｔ−ブチルフェニルジフェニルホスフェート、ビス−（ｔ−ブチルフェニル）フェニルホスフェート、トリス−（ｔ−ブチルフェニル）ホスフェート、イソプロピルフェニルジフェニルホスフェート、ビス−（イソプロピルフェニル）ジフェニルホスフェート、トリス−（イソプロピルフェニル）ホスフェート、レゾルシノールビス−ジフェニルホスフェート、レゾルシノールビス−ジキシレニルホスフェート、ビスフェノールＡビス−ジフェニルホスフェート、トリス（クロロエチル）ホスフェート、トリス（β−クロロプロピル）ホスフェート、トリス（ジクロロプロピル）ホスフェート、テトラキス（２クロロエチル）ジクロロイソペンチルジホスフェート、ポリオキシアルキレンビス（ジクロロアルキル）ホスフェート、から選択された少なくとも１つが添加されている請求項６に記載の合わせガラス。
【発明の詳細な説明】
【技術分野】
【０００１】
本発明は合わせガラスに係り、特に火災時や災害時に安定した防火性を発揮するともに、遮熱性に優れた合わせガラスに関する。
【背景技術】
【０００２】
複数枚のガラス板が中間膜を介して貼り合わされた合わせガラスは、外力による衝撃によって破損した場合であっても、中間膜の存在によりガラス破片の飛散が防止される。また、中間膜を厚くすることで耐貫通性が向上し、外力による衝撃時における十分な安全性が確保される。近年、前記のような外力による衝撃時の安全性に加えて、火災時における防火性を備えた合わせガラスが提案されている（例えば、特許文献１及び特許文献２参照。）。
【０００３】
特許文献１には、強化ガラス板や網入りガラス板をポリビニルブチラール膜で貼り合わせた合わせガラスが示されている。また、特許文献２には、フッ素樹脂膜とポリビニルブチラール膜が積層されて構成された中間膜を使用してガラス板を貼り合わせた合わせガラスが提案されている。
【特許文献１】特開２００５−１０４７８４号公報
【特許文献２】特開２００５−２４６７０８号公報
【発明の開示】
【発明が解決しようとする課題】
【０００４】
ところが、ポリビニルブチラールは易燃性であるため、火災時や災害時にポリビニルブチラールが燃焼する。そのため、特許文献１に記載の合わせガラスでは、板ガラスとして網入りガラス板や強化ガラス板等の耐熱板ガラスを使用することにより、通則認定として防火設備で合格しているものの、ガラスの構成次第では、防火設備の性能を十分満たすことができない。
【０００５】
また、特許文献２に記載の合わせガラスでは、ポリビニルブチラール膜に比べて燃え難いフッ素樹脂膜とポリビニルブチラール膜とが積層されて中間膜が構成されているため、ポリビニルブチラール膜を中間膜とした場合に比較して防火性が向上する。しかし、フッ素樹脂膜はポリビニルブチラール膜と比べてヘイズが高く外観上の不具合が発生するという問題点があった。
【０００６】
本発明は、前記の問題に鑑みてなされたものであって、その目的は、合わせガラスの基本的な性能を損なわずに火災時や災害時の防火性及び遮熱性を向上することができる合わせガラスを提供することにある。
【課題を解決するための手段】
【０００７】
本願発明者は鋭意検討の結果、前述の問題点を解決する合わせガラスを見出した。
前記の目的を達成するため請求項１に記載の発明は、複数枚のガラス板が中間膜を介して貼り合わされた合わせガラスであって、前記ガラス板の少なくとも１枚が防火ガラス板で、前記中間膜が自己消火性ポリビニルブチラール膜で構成されている。
【０００８】
ここで、「防火ガラス板」とは、耐熱性が高く、高温の炎で熱せられても一般的なガラス板に比べて割れ難く、また、割れた場合にも破片の脱落が防止されるが、輻射熱の遮断機能（遮熱性）は有しないガラス板を意味する。なお、耐熱性と遮熱性とを備えるガラスは耐火ガラスとなるが、単板のガラス板で耐熱性と遮熱性とを備えるものは現在のところない。また、「自己消火性」とは、高温の炎で熱せられた際に燃焼せずに炭化することを意味する。
【０００９】
この発明では、中間膜が自己消火性ポリビニルブチラール膜のため、火災時に中間膜が燃焼せずに炭化皮膜として防火ガラス板上に残る。従って、複数枚のガラス板のうち少なくとも１枚が防火ガラス板であることと相俟って防火性が向上する。また、自己消火性ポリビニルブチラール膜が炭化皮膜として防火ガラス板上に残るため、優れた遮熱性を発揮する。遮熱性を有することにより、火災時の避難時間を確保でき、火災が発生している室内窓から発せられる赤外域の輻射熱を抑制することができ、その結果として室外側の温度上昇を抑えることで、例えば木製窓サッシ等の延焼による二次火災災害の遅延が可能となる。また、フッ素樹脂膜を使用した場合に比べてヘイズが低くなる。
【００１０】
請求項２に記載の発明は、請求項１に記載の発明において、前記防火ガラスのうち少なくとも１枚が表面に露出する状態に貼り合わされている。この発明では、例えば、合わせガラスを防火ガラス板が室内側となるように使用すれば、室内から火災が発生した場合、炎が防火ガラスに当たるため、合わせガラスの防火性能が発揮し易くなる。
【００１１】
請求項３に記載の発明は、請求項１に記載の発明において、前記防火ガラス板が線膨張係数５×１０−６Ｋ−１未満のガラス板である。この発明では、安定した防火性及び遮熱性に優れた効果を有する。
【００１２】
請求項４に記載の発明は、請求項１に記載の発明において、前記防火ガラス板が網入りガラス板である。この発明では、安定した防火性及び遮熱性に優れた効果を有するとともに、防火ガラスとして非網入りガラス板を使用した場合に比べてガラスが割れても脱落し難い。
【００１３】
請求項５に記載の発明は、請求項１に記載の発明において、前記防火ガラス板が超強化ガラス板である。ここで、「超強化ガラス板」とは、フロートガラス板を超強化処理し、建築用強化ガラス板の２倍以上の強度とし、防火性能を高めたガラス板を意味する。
【００１４】
この発明では、安定した防火性及び遮熱性に優れた効果を有するとともに、防火ガラスとして網入りガラス板を使用した場合に比べて視界がクリアになる。
請求項６に記載の発明は、請求項１〜請求項５のいずれか一項に記載の発明において、前記自己消火性ポリビニルブチラール膜は、リン系難燃剤が添加されたポリビニルブチラール膜である。この発明では、自己消火性ポリビニルブチラール膜を得るのが容易になる。
【００１５】
請求項７に記載の発明は、請求項６に記載の発明において、前記リン系難燃剤として、トリブトオキシエチルホスフェート、イソデシルジフェニルホスフェート、トリフェニルホスフェート、トリクレジルホスフェート、トリキシレニルホスフェート、クレジルジフェニルホスフェート、２−エチルヘキシルジフェニルホスフェート、ｔ−ブチルフェニルジフェニルホスフェート、ビス−（ｔ−ブチルフェニル）フェニルホスフェート、トリス−（ｔ−ブチルフェニル）ホスフェート、イソプロピルフェニルジフェニルホスフェート、ビス−（イソプロピルフェニル）ジフェニルホスフェート、トリス−（イソプロピルフェニル）ホスフェート、レゾルシノールビス−ジフェニルホスフェート、レゾルシノールビス−ジキシレニルホスフェート、ビスフェノールＡビス−ジフェニルホスフェート、トリス（クロロエチル）ホスフェート、トリス（β−クロロプロピル）ホスフェート、トリス（ジクロロプロピル）ホスフェート、テトラキス（２クロロエチル）ジクロロイソペンチルジホスフェート、ポリオキシアルキレンビス（ジクロロアルキル）ホスフェート、から選択された少なくとも１つが添加されている。この発明では、他のリン系難燃剤に比べてポリビニルブチラールとの混合が良好に行われる。
【発明の効果】
【００１６】
本発明によれば、合わせガラスの基本的な性能を損なわずに火災時や災害時の防火性及び遮熱性を向上することができる。
【発明を実施するための最良の形態】
【００１７】
（第１の実施形態）
以下、本発明を具体化した一実施形態を図１にしたがって説明する。
図１に示すように、合わせガラス１１は、複数枚（この実施形態では２枚）のガラス板１２ａ，１２ｂが中間膜１３を介して貼り合わされて構成されている。ガラス板１２ａ，１２ｂの少なくとも１枚が防火ガラス板で構成されている。即ち、１枚が防火ガラス板で、１枚が一般のガラス板（フロートガラス板）で構成されている場合と、２枚が防火ガラス板で構成されている場合がある。防火ガラス板には、線膨張係数が５×１０−６Ｋ−１未満のガラス板、網入りガラス板、超強化ガラス板等がある。
【００１８】
線膨張係数が５×１０−６Ｋ−１未満のガラス板としては、例えば未強化のホウ珪酸ガラス板やセラミックガラス板がある。
網入りガラス板は単板で耐火性のあるものであれば良く、具体的には網入りヒシまたは網入りクロスと呼ばれているものが好適である。
【００１９】
超強化ガラス板は、超強化ガラス板として市販されているものであれば使用可能であるが、望ましくは表面圧縮応力が１２７ＭＰａ以上で、ガラス材質がソーダライムガラスもしくはホウ珪酸ガラスであるものが好ましい。熱強化は、公知の方法で実施すればよい。即ち、ガラス板を鉛直状態に保持しつつ熱強化する鉛直強化法や、ガラス板をロール上で搬送しながら熱強化する水平強化法を採用でき、それらを適宜使い分ければよいが、強化処理後の表面圧縮応力を高くする場合は、後者の方が好ましい。
【００２０】
各ガラス板１２ａ，１２ｂの厚みは、防火ガラスとして必要とされる強度を保持できれば良いが、厚さ２ｍｍ以上が望ましい。サイズは、特に制限はないが、合わせ加工が容易なサイズとして各辺１００ｍｍ以上が望ましい。
【００２１】
中間膜１３には、自己消火性（難燃性）ポリビニルブチラール膜が使用されている。自己消火性ポリビニルブチラール膜は、リン系難燃剤が添加されたポリビニルブチラール膜で構成されている。リン系難燃剤としては、トリブトオキシエチルホスフェート、イソデシルジフェニルホスフェート、トリフェニルホスフェート、トリクレジルホスフェート、トリキシレニルホスフェート、クレジルジフェニルホスフェート、２−エチルヘキシルジフェニルホスフェート、ｔ−ブチルフェニルジフェニルホスフェート、ビス−（ｔ−ブチルフェニル）フェニルホスフェート、トリス−（ｔ−ブチルフェニル）ホスフェート、イソプロピルフェニルジフェニルホスフェート、ビス−（イソプロピルフェニル）ジフェニルホスフェート、トリス−（イソプロピルフェニル）ホスフェート、レゾルシノールビス−ジフェニルホスフェート、レゾルシノールビス−ジキシレニルホスフェート、ビスフェノールＡビス−ジフェニルホスフェート、トリス（クロロエチル）ホスフェート、トリス（β−クロロプロピル）ホスフェート、トリス（ジクロロプロピル）ホスフェート、テトラキス（２クロロエチル）ジクロロイソペンチルジホスフェート、ポリオキシアルキレンビス（ジクロロアルキル）ホスフェートが使用される。リン系難燃剤の添加量は、ポリビニルブチラール１００重量部に対して２０〜４０重量部程度である。
【００２２】
自己消火性ポリビニルブチラール膜は、ポリビニルブチラールにトリブトオキシエチルホスフェート、イソデシルジフェニルホスフェート、トリフェニルホスフェート、トリクレジルホスフェート、トリキシレニルホスフェート、クレジルジフェニルホスフェート、２−エチルヘキシルジフェニルホスフェート、ｔ−ブチルフェニルジフェニルホスフェート、ビス−（ｔ−ブチルフェニル）フェニルホスフェート、トリス−（ｔ−ブチルフェニル）ホスフェート、イソプロピルフェニルジフェニルホスフェート、ビス−（イソプロピルフェニル）ジフェニルホスフェート、トリス−（イソプロピルフェニル）ホスフェート、レゾルシノールビス−ジフェニルホスフェート、レゾルシノールビス−ジキシレニルホスフェート、ビスフェノールＡビス−ジフェニルホスフェート、トリス（クロロエチル）ホスフェート、トリス（β−クロロプロピル）ホスフェート、トリス（ジクロロプロピル）ホスフェート、テトラキス（２クロロエチル）ジクロロイソペンチルジホスフェート、ポリオキシアルキレンビス（ジクロロアルキル）ホスフェートから選択された少なくとも１つを添加して製膜することにより得られる。その際、上記有機系難燃剤に加えて、トリイソプロピルフォスファイト、トリデシルホスファイト、ジデシル（アリール）ホスファイト等の有機亜リン酸エステルやヒュームドシリカ等の核剤やシリコーン樹脂等の耐熱性接着性樹脂を、それぞれポリビニルブチラール１００重量部に対して２〜５重量部、０.５〜４重量部、０.５〜２重量部程度配合すればさらに良い。製膜方法としては、押出成形やカレンダー成形を適宜使い分ければ良い。
【００２３】
ガラス板１２ａ，１２ｂと中間膜１３との合わせ加工は、従来から行われている方法で良い。例えば、ロール圧着後にオートクレーブで仕上げる方法や真空バックで貼り合わせる方法があり、それらをガラス板のサイズや表面圧縮応力によって適宜使い分ければ良い。
【００２４】
次に前記のように構成された合わせガラス１１の作用を説明する。
合わせガラス１１は、建築物の窓や装置ののぞき窓に使用される。２枚のガラス板１２ａ，１２ｂのうち、１枚のみ（例えば、ガラス板１２ａ）が防火ガラスで構成された合わせガラス１１の場合は、防火ガラス板で形成された側が内側（室内側）となるように取り付けられて使用されるのが好ましい。
【００２５】
火災時には、合わせガラス１１のうち室内側となるガラス板１２ａが火炎と対応する。そして、高温による熱応力によりガラス板１２ａが割れても、中間膜１３の存在により破片の脱落が防止される。中間膜１３が従来のような可燃性のポリビニルブチラール膜の場合は、火災の際に熱応力でガラス板１２ａが割れると熱で溶けたポリビニルブチラールがひびを通して流れ出て燃焼し、熱割れしたガラスが再溶着するまで保持できない。しかし、この実施形態では中間膜１３が自己消火性ポリビニルブチラール膜で構成されているため、ガラス板１２ａが高温で割れても、中間膜１３は燃焼せずに炭化し、ガラス板１２ａの面に炭化皮膜を形成する。そのため、合わせガラス１１は、防火性に加えて遮熱性を発揮し、火災が発生している室内窓から発せられる赤外域の輻射熱を抑制することができ、その結果として室外側の温度上昇を抑えることで、例えば木製窓サッシ等の延焼による二次火災災害の遅延が可能となる。また、合わせガラス１１の室外側に配置されたガラス板１２ｂが防火ガラスでない一般のガラス板の場合でも、中間膜１３の炭化によって生じた炭化皮膜により室内の輻射熱が遮断されるため、ガラス板１２ｂが破損し難くなる。
【００２６】
また、中間膜１３としてフッ素樹脂膜及びポリビニルブチラール膜の積層膜を使用した場合に比べてヘイズが低くなり、外観が良好となる。具体的には、３ｍｍ厚のフロートガラス板２枚に各中間膜を配した合わせガラスのヘイズは表１の通りである。
【００２７】
【表１】
2007261837.tif 000003
【実施例】
【００２８】
以下、実施例及び比較例によりさらに詳しく説明するが、本発明はこれに限定されるものではない。
実施例として、自己消火性ポリビニルブチラール膜を中間膜１３に使用するとともにガラス板１２ａ，１２ｂの種類を変えた合わせガラス１１を準備し、比較列として従来の可燃性のポリビニルブチラール膜を中間膜に使用するとともにガラス板の種類を変えた合わせガラスを準備した。
【００２９】
線膨張係数５×１０−６Ｋ−１未満の防火ガラス板として、ショット社製テンパックスガラスを用いた。網入りガラス板及びフロートガラス板（ＦＬ）として汎用品を使用した。超強化ガラス板として、日本板硝子社製パイロクリアを使用した。
【００３０】
ポリビニルブチラールは汎用品を用い、イソデシルジフェニルホスフェート、トリデシルホスファイト、ヒュームドシリカ、シリコーン樹脂を、ポリビニルブチラール１００重量部に対してそれぞれ順に３５重量部、４重量部、２重量部、１重量部添加したものを使用した。
【００３１】
試料のサイズは、耐火試験用は７００ｍｍ×７００ｍｍ、外観評価用は１００ｍｍ×１００ｍｍで作製した。
評価は、以下の通りに行った。
【００３２】
〔耐火試験〕
ガス加熱炉を用いて建築基準法施行令第１１２条第１項の標準加熱曲線に基づいて耐火試験用のサイズの試験体を加熱し、遮炎２０分以上保持できれば合格（○）、２０分未満であれば不合格（×）とした。ここで、「遮炎」とは２つの要素で定義される。一つは加熱炉内の加熱用火炎がガラス板等に遮られるため、直接見ることができないこと、即ち、ガラス板に中間膜の炭化による炭化皮膜が形成されることにより加熱用火炎を見ることができないことであり、もう一つは試験体自体が燃焼して加熱炉外に火炎が出ないことである。また、耐火試験時に、遮熱性の評価として、試験体の炉外側ガラス板中央表面と炉外側中央表面より炉外側へ水平方向に１０００ｍｍ離れた箇所で温度測定を行い、２０分経過の時点で前者が５００℃以下、且つ後者が６５℃以下または試験体全面に亘り炭化皮膜が８０％以上存続していれば合格（○）それ以外は不合格（×）とした。試験体が完全に欠落してやむを得ず耐火試験を中止した場合は、−とした。温度測定は、試験体から１０００ｍｍ離れた前面に寸法３００ｍｍ×３００ｍｍの（できればつや消しの）黒塗りのボード（アルミ又はスチール）を置き、その中心に熱電対を付けて行った。結果を表２に示す。
【００３３】
なお、表２において、試験体構成の記載のうち、ＴＰＸがテンパックスガラス板、ＦＬがフロートガラス板、ＰＶＢがポリビニルブチラールを示し、数字は板厚又は膜厚（ｍｍ）を示す。
【００３４】
【表２】
2007261837.tif 000004
実施例、比較例の対比から明らかなように、実施例１〜６の少なくとも１枚のガラス板が防火ガラス板で中間膜が自己消火性ポリビニルブチラールである合わせガラスは、すべての評価項目で合格であった。
【００３５】
実施例１〜６は、耐火試験時に自己消火性ポリビニルブチラールが燃えることなく耐火ガラス板に炭化皮膜（黒化膜）として密着することによって、炉外側への熱輻射を防ぐ効果、即ち遮熱性が発生した。
【００３６】
また、実施例４と同構成の合わせガラスをガラス板サイズ９００ｍｍ×１８００ｍｍでアルミサッシに嵌め殺して、公的試験機関にて防火設備の認定試験（遮炎２０分）を受験した結果、合格であった。
【００３７】
比較例１は、耐火試験時時に未強化のフロートガラス板が開始５分で完全に欠落してしまい、中間膜に自己消火性ポリビニルブチラールを使用しても効果がなかった。
比較例２〜５は、耐火試験時に開始から２０分以内にポリビニルブチラールの分解ガスが燃焼し、炉外側ガラス板の亀裂から炎を発生した。
【００３８】
なお、比較例４、比較例５の＊印がついた温度は、炉外側に大きな炎が出てきたため、安全を考慮して発炎部に断熱ブランケットを被せたため、試験場の雰囲気温度レベルになっている。
【００３９】
この実施形態によれば次の効果を得ることができる。
（１）合わせガラス１１は、２枚のガラス板１２ａ，１２ｂが中間膜１３を介して貼り合わされた合わせガラスであって、ガラス板１２ａ，１２ｂの少なくとも１枚が防火ガラス板で、中間膜１３が自己消火性ポリビニルブチラール膜で構成されている。従って、防火ガラス板が室内側となるように使用すれば、防火性が向上するとともに、自己消火性ポリビニルブチラール膜が炭化皮膜として防火ガラス板上に残るため、優れた遮熱性を発揮する。そのため、火災時の避難時間の確保でき、火災が発生している室内窓から発せられる赤外域の輻射熱を抑制することができ、その結果として室外側の温度上昇を抑えることで、例えば木製窓サッシ等の延焼による二次火災災害の遅延が可能となる。また、中間膜１３としてフッ素樹脂膜及びポリビニルブチラール膜の積層膜を使用した場合に比べてヘイズが低くなり、外観が良好となる。
【００４０】
（２）合わせガラス１１を構成する２枚のガラス板１２ａ，１２ｂとして共に防火ガラス板を使用した場合、合わせガラス１１の施工時にどちらの面が防火ガラス板であるかを判別する必要が無くなるとともに、より安定した防火性及び遮熱性に優れた効果を発揮する。
【００４１】
（３）防火ガラス板として線膨張係数５×１０−６Ｋ−１未満のガラス板を使用した場合、安定した防火性及び遮熱性に優れた効果を有する。
（４）防火ガラス板として網入りガラス板を使用した場合、安定した防火性及び遮熱性に優れた効果を有するとともに、防火ガラスとして非網入りガラス板を使用した場合に比べてガラスが割れても脱落し難い。
【００４２】
（５）防火ガラス板として超強化ガラス板を使用した場合、安定した防火性及び遮熱性に優れた効果を有するとともに、防火ガラスとして網入りガラス板を使用した場合に比べて視界がクリアになる。
【００４３】
（６）中間膜１３を構成する自己消火性ポリビニルブチラール膜は、リン系難燃剤が添加されたポリビニルブチラール膜であるため、自己消火性ポリビニルブチラール膜を得るのが容易になる。
【００４４】
（７）リン系難燃剤として、トリフェニルホスフェート、トリクレジルホスフェート、ジフェニルホスフェート、ビスフェノールビスジフェニルホスフェート、トリス−β−クロロプロピルホスフェートから選択された少なくとも１つが添加されている。従って、他のリン系難燃剤に比べてポリビニルブチラールとの混合が良好に行われる。
【００４５】
（８）合わせガラス１１は、中間膜１３に自己消火性ポリビニルブチラール膜が使用されるため、従来のポリビニルブチラール膜を用いた場合とほぼ同様の設備で合わせガラス１１を製造することができる。
【００４６】
実施形態は前記に限定されるものではなく、例えば、次のように構成してもよい。
○  合わせガラス１１は、複数枚のガラス板が中間膜１３を介して貼り合わされるとともに、ガラス板の少なくとも１枚が防火ガラス板で、中間膜１３が自己消火性ポリビニルブチラール膜で構成されていればよく、ガラス板の枚数は２枚に限らず、３枚以上であってもよい。ガラス板が３枚以上の場合、防火ガラス板が表面に出ない状態に配置されてもよいが、表面に露出する状態で配置されたものが好ましい。
【００４７】
○  合わせガラス１１が防火ガラス板を複数枚有する場合、同じ種類の防火ガラス板に限らず、異なる種類の防火ガラス板を組み合わせてもよい。例えば、網入りガラス板と線膨張係数５×１０−６Ｋ−１未満のガラス板、網入りガラス板と超強化ガラス板、線膨張係数５×１０−６Ｋ−１未満のガラス板と超強化ガラス板等の組み合わせとしてもよい。
【００４８】
○  合わせガラス１１を構成する複数枚のガラス板は、厚さが同じに限らず、各ガラス板の厚さが異なっていてもよい。
○  自己消火性ポリビニルブチラール膜は、リン系難燃剤が添加されたポリビニルブチラール膜に限らず、フッ素樹脂膜よりヘイズが低い自己消化性ポリビニルブチラール膜が得られる難燃剤であればよい。
【００４９】
○  リン系難燃剤として、トリフェニルホスフェート、トリクレジルホスフェート、ジフェニルホスフェート、ビスフェノールビスジフェニルホスフェート、トリス−β−クロロプロピルホスフェート以外のものを使用してもよい。
【図面の簡単な説明】
【００５０】
【図１】一実施形態における合わせガラスの一部破断模式図。
【符号の説明】
【００５１】
１１…合わせガラス、１２ａ，１２ｂ…ガラス板、１３…中間膜。
【図１】
2007261837.tif 000005